Сырьевая смесь для изготовления бетона
RAW MIXTURE FOR CONCRETE MANUFACTURE

Изобретение относится к промышленности строительных материалов, в частности к производству бетонов.
Известна сырьевая смесь для изготовления бетона, содержащая, мас. %: цемент 22,0-40,0; микрокремнезем 3,0-4,0; пластификатор 0,3-0,9; базальтовое волокно длиной до 9 мм 1,5-2,0; кварцевый песок 55,0-60,0; вода - остальное [1].
Задача изобретения состоит в снижении расхода цемента в составе сырьевой смеси для изготовления бетона.
Технический результат достигается тем, что сырьевая смесь для изготовления бетона, содержащая портландцемент, микрокремнезем, пластификатор, кварцевый песок, воду, в качестве пластификатора включает водный отвар шишек деревьев хвойных пород, причем шишки с влажностью 12% и вода взяты в равных массовых соотношениях, при следующем соотношении компонентов, мас. %: портландцемент 17,0-19,0; микрокремнезем 0,1-2,0; кварцевый песок 64,0-65,9; указанный водный отвар шишек деревьев хвойных пород 4,0-10,0; вода 5,0-13,0.
Составы сырьевой смеси приведены в таблице.
Подготавливают и дозируют шишки деревьев хвойных пород (ель, сосна, пихта и др.) с влажностью 12% и воду в равных массовых соотношениях. Шишки кипятят в воде в течение 20-25 мин, настаивают отвар в течение 12-24 ч, процеживают. Подготавливают, дозируют и смешивают портландцемент, микрокремнезем, кварцевый песок, добавляют воду и водный отвар шишек деревьев хвойных пород и вновь смешивают. Полученной бетонной смесью заполняют металлические формы, уплотняют смесь и выдерживают ее в формах до затвердевания. Затем изделия извлекают из форм.
Источники информации
1. RU 2423331, 2011.